먼저 , 본 발명 의 수행 을 위하 여 , 1 mM HAuCl 4 250 ml 을 플라스크 에 넣 고 가열 하 여 환류 한 다음 , 38 . 8 mM 시트 레이트 나트륨 ( sodium citrate , Aldrich , USA ) 25 ml 을 신속 하 게 첨가 하 였 다 . 이후 , 반응 혼합물 을 10 분 동안 가열 한 다음 , 옅 은 붉은색 으로 변한 혼합물 을 상온 에서 식히 면서 15 분 동안 교반 하 여 금 나노 교 상체 ( 옅 은 붉은색 ) 를 제조 하 였 다 .